La présente invention a trait à un filament synthétique et plus précisément à un tel filament de section sensiblement uniforme en forme de Y et fabriqué à partir d'un polymère de synthèse, ainsi qu'à un tissu fait à partir de ce filament0 Les filaments prépares à partir de polymères de synthèse, par exemple de polyamides ou de polyesters, ont un lustre caractéristique qui peut étre tantôt très demandé pour certains articles finis, indésirable pour d'autres.Dans de nombreux-tis- sus d'habillement ainsi que dans les articles de revttement de sols on préfère un lustre atténué à un lustre relativement bril land. En raison en outre de la nature quelque peu translucide de ces filaments les articles textiles les utilisant ne possèdent pas e degré de pouvoir couvrant requis pour certaines structures de tissus. Faire passer un filament synthétique d'une section ciroculaire classique et restant souvent très utile à une section moins "orthodoxe" en forme d'éllipse, de croissants d'étoile ou de coeur, est devenu de plus en plus familier, en raison des amé- liorations de caractéristiques telles que aspect et toucher, en résultant pour le tissu fini.Le filament nouveau suivant l'invention ayant une section sensiblement uniforme en forme de Y a notamment pour effet de conférer, par exemple à un tissu de nylon l'utilisant, un aspect attrayant qui peut ttre celui de la soie ou celui de la laine ou n'importe quel autre, intermédiaire, suivant les caractéristiques voulues par exemple pour le vdtement fini, ainsi qu'un toucher sec qui peut être lisse ou crêpé suivant les désirs par exemple du couturier En outre le filament nouveau suivant l'invention donne, par exemple à un tissu de nylon l'utilisant, non seulement-l'excellente sensibilité à la teinture et la longévité insurpassable du nylon, mais en plus les caractristiques nouvelles d'un tissu ayant 11 aspect d'une soierie fine, d'une cotonnade de première qualité, ou d'un tissu fait d'un filament synthétique cofteuxO Ces caractéristiques nouvelles peuvent être obtenues par une structure simnle du tissu et par une technique également simple de finition0 De telles caractéristiques n'ont jamais été obtenues par les fibres à section dite modifiée, connues de l'art antérieur, D'autre part le filament nouveau suivant l'invention, ayant une section sensiblement uniforme en forme de Y, permet dans de nombreux ces de produire directement un tissu texturé, en éliminant ainsi toute nécessité de texturer la fibre de façon conteuse au moyen de traitements mécaniques déformants, tels que mise en forme à chaud, traitements qui comprennent faux retordage, frisage par botte à air comprime, frisage par engrenage, etc,,, D'un autre côté encore, si le filament nouveau suivant l'invention, ayant une section sensiblement uniforme en forme de Y, est soumis aux traitements déformants rappelés ci-dessus, on obtient des effets encore plus rnarqués dans les structures de tissus finis l'utilisant, effets que l'on ne savait pas obtenir au moyen des filaments à section modifiée de l'art antérieur par des traitements comparables. On arrive ainsi par exemple à un plus haut degre de pouvoir couvrant, à plus de corps et à un degré plus élevé de contraste et de définition du dessin. On a constaté aussi que le filament synthétique, ayant une section sensiblement uniforme en forme de Y, constituée par trois languettes faisant corps.entre elles à leur jonction et régulièrement distribuées autour de celle-ci présente des caractéristiques optiques supérieures exceptionnelles0 Ces caractéristiques optiques supérieures se traduisent par un dégré élevé de pouvoir couvrant et un lustre atténué séduisant, à l'état de tissu finit Les languettes du filament suivant l'invention sont réparties de façon sensiblement régulière autour d'un point central.Chaque languette a une partie terminale arrondie ou "pointe", en forme d'arc de cercle dont le centre se trouve sur l'axe de symétrie de la languette0 La partie terminale arrondie ou pointe de chaque languette est reliée aux autres pointes par des flancs latéraux qui sont pratiquement rectilignes et qui se raccordent à des parties incurvées, rejoignant les flancs pratiquement rectilignes des languettes adjacentes .Les languettes sont enfin définies par l'angle que font entre elles les deux flancs pratique- ment rectilignes constituant ses deux cotés D'une façon générale tout filament suivant l'invention peut titre fabriqué par extrusion d'un polymère fondu ou d'un mélange fondu de polymère à travers un orifice de filière en forme de Y. Les conditions de filage doivent bien entendu être adaptées à la nature particu lière de chaque polymète à extruder.Ces conditions de-filage doivent pouvoir dtre commandées pour que le filament obtenu ait sur toute sa longueur une forme de section sensiblement uniforme0 La présente invention va maintenant être décrite avec de plus amples détails par référence aux dessins annexés dans lesquels - la FigO 1 est une vue à grande échelle d'une section d'un filament suivant l'invention - la Fig. 2 est un graphique montrant les courbes définissant les limites des paramètres de définition de- section d'un filament suivant l'invention - la Fige 3 est une vue à grande échelle d'un trou de filière convenant au filage d'un filament suivant l'invention. Toutes les formes de section du filament suivant l'invention peuvent titre définies par les six paramètres suivants, dont la signification ressort de la FigO i. 1) le rapport du rayon r1 de l'arrondi de pointe de chaque languette au rayon R du cercle de centre C circonscrit aux trois pointes b des languettes 2) l'angle A que font entre elles les flancs pratique- ment rectilignes d-e et d'-e' chaque languette 3) le rapport de la longueur, f ou f', des flancs pratiquement rectilignes, d-e ou d'-e' -respectivement, de chaque languette, au rayon R du cercle circonscrit 4) le rapport du rayon r2 de l'arc g de- raccordement de deux languettes entre elles au rayon R 5) le rapport du rayon R au rayon R' du cercle de centre C inscrit dans la région commune- aux trois languettes, rapport qui sera désigné ici sous le nom de facteur de réduction M. 6) l'angle A1 qui représente l'angle au centre de chaque arc de cercle h ou angle formé par les rayons aboutissant aux extrémités de l'arrondi de chaque pointe b de languette. Pour des raisons de commodité-on a choisi pour définir l'invention, en termes de rapports, les paramètres (1), (2), (3), (5) et (6)-, c'est-à-dire le rapport r dit du rayon d'ar R rondi de pointe, l'angle A dit de languette, le rapport f/R dit du flanc de languette, le facteur de réduction M et l'angle A1 dit d'angle au centre de l'arrondi de pointe b de languette. Conformément à la présente invention, le rapport r1 R du rayon d'arrondi de pointe doit étre compris dans l'intervalle de 0,05 à 0,24, l'angle de languette A dans l'intervalle d'envi- ron 0 (les deux flancs rectilignes de chaque languette étant alors pratiquement parallèles entre eux) à environ 360, le facteur de réduction M dans l'intervalle d'environ 2,7 environ 5,0, le rapport de flanc de languette -f dans l'intervalle compris entre environ 0,28 et environ 0,8, enfin l'angle au centre de l'ar- rondi de pointe de languette dans l'intervalle compris entre 180 et environ zéro degré0 Il apparattra à la FigO 2 que certaines combinaisons seulement des paramètres ci-dessus définis donnent des filaments ayant l'es caractéristiques exceptionnelles de ceux répondant à l'invention. Comme une définition littérale des combinaisons représentant le groupe particulier des filaments suivant l1inven- tion serait extrèmement longue et exagérément compliquée, ce groupe de combinaisons sera décrit par référence à la FigO 20 C'est en raison du fait que l'on utilise cinq paramètres pour définir la section de filament nu'il faut se référer à une telle figure.On notera que si la forme de section doit rester dans les limites ressortant de la Fig. 2, de petites variations des paramètres peuvent Qtre tolérées au long de chaque filament aussi bien que d'un filament à l'autre dans un faisceau, sans que les caractéristiques nouvelles apportées par le filament suivant l'invention en soient défavorablement affectées. Dans le mdme ordre d'idées il n'est pas indispensable que les sections présentent une régularité parfaite d'équidistance angulaire des languettes. Comme le montre la FiaO 2 les filaments doivent avoir un rapport de flanc de languette f/R et un rapport de rayon d'arrondi de pointe r1/R dont le point figuratif sur le diagramme se situe dans la région intérieure au contour TUVW, de préférence dans la région intérieure au contour ABCW, ou-mieux encore dans la région définie par l'arc de courbe D-E et par les points dont l'ordonnée ne s'écarte pas de celles des points de mêmes abcives de la courbe de plus de + 2, L'aire représentée par le contour TUVW se trouve au-dessus de l'arc de courbe F-Go Comme on l'a déjà indiqué le facteur de réduction M doit être compris dans l'intervalle d'environ 2,7 à environ 5,0. Les filaments qui ont la préférence sont ceux pour lesquels l'angle A est compris entre environ 20 et environ 250, le rapport r1 entre environ 0,12 et environ 0,2, le rapport - en R R tre environ 0,4 et environ 0,6, le facteur M entre environ 2,8 et environ 3,3, et pour lesquels l'angle A1 est inférieur à environ 170- car ce sont ces combinaisons des paramètres qui donnent aux matériaux textiles considérés des caractéristiques optiques exceptionnelles0 Comme on l'a déjà indiqué les conditions de filage utilisées pour la préparation du produit nouveau suivant l'invention, peuvent varier suivant la nature particulière du polymère à extruder. D'un autre celé la forme de l'orifice de filière peut également varier. On emploie avantageusement un orifice de filière en forme de Y, tel que celui représenté à la Fig. 30 On peut choisir les dimensions de l'orifice de filière en fonction de la section et du denier ou filament à produire.On peut en général retenir pour de nombreuses applications textiles un denier par filament d'environ 1 à environ 35, bien que des filaments de deniers encore plus élevés présentent aussi les caractéristiques nouvelles sus indiquées Le denier optimal est bien entendu dicté par l'emploi final du matériau textile à produire0 Dans une forme de réalisation généralement préférée le filament suivant l'in Invention s'avère particulièrement utilisable à l'obtention de fils à fin denier, par exemple de fils allant jusqu'à environ 40 deniers, 12 filaments, 70 deniers, 32 filaments et meme 200 deniers, 64 filaments et à partir desquels on peut fabriquer des tissus tricotés, tissés ou non tissés En d'autres termes le fil suivant l'invention surtout préférée est un fil à fin denier, ayant de environ i à environ 5, ou meme jusqu'à environ 10 deniers par filament. Le polymère synthétique permettant de former le filament peut entre choisi dans l'ensemble comprenant : polyoléfines, polysulfones, oxydes de polyphényle, polycarbonates, po lyacrylonitriles, polyamides, polyesters, etc, et mélanges des composés précédents.Dans une forme préférée d'exécution de l'invention le polymère synthétique permettant de former le filament est une polyamide ou un polyester0 Des polyamides aui conviennent à l'emploi suivant l'in Invention comprennent à titre d'exemples cellas préparées par condensation d'hexaméthylène-diamine et d'acide adipique (connues sous le nom de-nylon 6/6) ou par polymérisation de 2-caprolac- tame (connue sous le nom de nylon 6)o Les polyesters utilisables à la mise en oeuvre de l'invention peuvent en général être préparés par des réactions de condensation entre'un acide dicarboxylique ou l'un de ses dérivés et un composé contenant des groupes hydroxyles ou un composé possédant à la fois une fonction alcool et une fonction acide carboxylique ou un dérivé d'un tel composé, ou enfin par polymé risation-condensation de lactone, Les dérivés d'acides carboxyliques qui peuvent être employés font partie d'un ensemble comprenant : esters, sels, anhydrides et halogénures d'acides0 Les espèces monomères employées à la préparation de polyesters sont de préférence des composés dont la réactivité ne tient pas à plus de deux fonctions, de façon à donner des polymères essentiellement linéaires, c'est-à-dire non réticulés Des polyesters convenant à l'emploi suivant l'invention sont par exemple des polymères dans lesquels l'un des motifs périodiques dans la chatne de polyester est le radical diacylaryle, de l'un des acides suivants ; acide téréphtalique acide isophtalique, acide tert-butyl-5 isophtalique, acides naphtalène-dicarboxyliques tels que acides naphtalène- dicarboxyliques 2,6 et 2,7; acides diphenyl-dicarboxyliques, acides diphényl- éther dicarboxyliques, acides diphényl - alkylène - dicarboxyliques, acides diphényl - sulfone - dicarboxyliques, acides azo - dibenzoïques, acides pyridine - dicarboxyliques, acides quinoléine dicarboxyliques, et d'autres espaces aromatiques analogues y compris celles dérivant de l'acide sulfonique; un radical diacyle renfermant des cycles cyclopentanes ou cyclohexanes entre les deux cycles; enfin des radicaux substitués dans le noyau par exemple par des groupes alkyles ou des halogènes, Le radical dioxy représentant l'autre motif périodique principal dans la channe de polyester peut provenir d'un hydrocarbure aliphatique donc à channe ouverte par exemple d'éthylèneglycol ou dlun éther de celui-ci, par exemple le diéther, mais peut aussi renfermer des cycles tels que ceux faisant essentiellement partie des radicaux diacycles précités, Les éléments carboxy et (ou)oxy de la chatne peuvent être directement attachés à un cycle ou en titre séparés par un ou plusieurs atomes de carbone, comme dans le radical dioxyméthyl-1,4 cyclohexane0 Le polyester préféré est le téréphtalate de polyéthylène. Les exemples qui suivent ont pour but d!illustrer la technique et les principes de l'invention, ainsi que le mode de mise en oeuvre de celle-ciO EXEMPLE 1. On a filé des fils multifilaments en nylon 6 (polyeapro amide) dans les conditions indiquées par le tableau I ci-aprèsO Les viscosités relatives des polymères ont été déterminées pour une concentration de Il grammes de polymère dans 100 millilitres d'acide formique à 90% à 250C (essai dit "ASTM D-789-62 T) et reportées au tableau lo Les-polymères fondus ont été extrudés à des températures indiquées au tableau I à travers des orifices de filières ayant les dimensions spécifiques également indiquées au tableau 1. La filière utilisée pour les échantillons A, B et E avait 12 trous et produisait des fils à 12 filaments0 Les filières utilisées pour les échantillons C, F.et D, G comprenaient 2 filières de 16 trous chacune et 4 filières de 16 trous chacune, respectivement, et produisaient des fils à-32 et 64 filaments respectivement0 Les échantillons A, -B, C, D ont été filés à travers des orifices du type représenté à la Figo 3, et ayant les dimensions indiquées au tableau lo Les échantillons E, F ont été filés à travers des orifices circulaires0 Les filaments filés à l'état fondu étaient coagulés au cours de leur descente en traversant une zone de refroidissement à circulation d'air et les fils étaient ensuite enroulés sur des bobines. Après filage les: fils étaient étirés aux taux indiqués ou tableau I, les taux d'étirage indiqués étant le rapport de la vitesse du rouleau récepteur à celle du rouleau débiteur. Les configurations de sections des filaments dans chacun des échantillons dépendent de celles des orifices de filières. Les valeurs moyennes des paramètres de section pour chacun des échantillons sont également indiqués au tableau lo TABLEAU I Reperes des échantillons A B C D E F G Viscosité relative du polymère 58 58 58 58 58 58 58 Type d'orifice de filière 3lang. 3lang. 3lang. 3lang. circ. circ. circ. Dimensions des languettes (en mm) Longueur de 1,27 1,27 0,76 0,76 chaque languette de la pointe au centre géométrique Largeur de chaque languette 0,1i4 0,114 0,076 0,076 Débit d'air de 2,83 2,40 2,83 2,83 2,40 2,40 2,26 refroidissement (en m3/min). Vitesse de re- 900 1150 1050 900 800 800 600 prise Cen mètres/ minute) Taux d'étirage 1,99 2,32 2,44 2,78 3,33 3,33 3,60 Denier du fil 40 40 70 200 40 70 200 (étiré) ombre de fila- 12 12 32 64 12 32 64 ment s Paramètres de section Taux de modifica- 4,5 3, 3,1 3,1 tion M r/R 0,13 0,18 0t20 0,19 f/R 0,70 0,50 0X59 0S56 Température de 250 268 270 272 273 278 273 filage à l'état fondu (en C) EXEMPLE 2. Les fils B et E de 40 deniers de l'exemple 1, d'une torsion 1/2 Z ont été utilisés sur une machine classique à tricoter channe du type 2 harres (]passettes) et de 28 de jauge pour fabriquer du jersey0 La quantité normalisée d fll nécessaire sur l'ensouple inférieure était de 124, 5cm et sur l'ensouple supérieure de 161,3 cm Les jerseys ont été ensuite terminés de façon classique et imprimés.Le jersey produit à partir du fil B nouveau de 40 deniers à section en Y suivant l'invention avait un toucher et un aspect texturés, un haut pouvoir couvrant, une excellente définition de dessin et un toucher soyeux attrayant, alors que le jersey produit à partir du fil E classique de 40 deniers à section ronde avait un touché savonneux non texturé et un aspect non texturé, lesquels sont habituels pour les fils à filaments de nylon à section classique ronde ou modifiée, moins de pouvoir couvrant et une moins honni définition de dessin0 Le fil E de 40 deniers à section ronde de l'exemple 1 et présentant une torsion 1/2 Z a été texturé sur un équipement normalisé de texturation par-fausse torsion couramment utilisé pour les articles à mailles jetées0 Ce fil une fois texturé a été utilisé sur une machine classique à tricoter chaîne du type 2 barres et de 28 de jauge, pour fabriquer du jersey, dans des conditions comparables aux précédentes.Ce jersey a été ensuite terminé de facon classique et imprimé Le jersey ainsi produit à partir de fil E classique de 40 deniers à section ronde avait un toucher et un espect texturés, un bon pouvoir couvrant, une honne définition de dessin et un toucher soyeux attrayant, Le jersey produit à partir du fil B de 40 deniers à section en Y suivant l'invention, non texturé, était comparable à tous égards au jersey produit à partir du fil E classique de 40 deniers à section ronde, texturé.Cet exemple montre que le fil à filaments nouves.ux à section en v suivant l'invention donne un jersey ayant un toucher et un aspect texturés, sans avoir besoin d'un traite ment coûteux de texturation- du fil Les caractéristiques physiques des tricots du present exemple sont donnés par le tableau II ci-après TABLEAU II Tricot de compa- Tricot fait Tricot de com raison fait en à partir de raison fait fil E à section fil B nou- en fil E à ronde et non veau sui- section ronde texturée vant l'in- et texturé vention où les filaments sont de sec Caractéristi- tion en Y et nues physiques non texturée. Rendement en m2/Kg de tissu 12,1 12,1 12,8 en g/m2 de tissu 82,5 82,5 78,25 Epaisseur en mm 0,25 0,30 0,36 Corosité à l'air 3 en m3 d'air par minute (1) m2 de 23,0 18,7 15,4 Pouvoir couvrant de contact (2) 79,1 81,6 82.6 Opacité pouvoir couvrant de contact g/m2 de tissu 0,96 0,99 0,83 Absorption d 'humi- dité 61,7 84,7 99,2 EN % pondéral d'humidité absorbée (3) Poids de volumes 1,365 1,105 amballés équivalents de fil E et de fil B en Kg. (1) suivant essai dit 1,ASTM 737-66 Part 24 (1966") (2) (quantité de lumière réfléchie, tricot posé sur fond noi 100 (quantité de lumière reflSchie, tricot posé sur fond blanc) Quand cette expression est de valeur 100, le tricot est opaque; quand elle est de valeur zéro, le tricot est trans parent. neutre (3) Le tricot a été lavé à 70 C dans une solution de savon à 0,5% en poidsrenfermant 0,2% en poids de Na2C03 durant 15 minutes puis rincé deux fois à 70 C, durant 10 et 5 minutes respective 2 mente On a pesé cinq échantillons de chacun 75x75 mm après con- ditionnement durant 4 heures à 210C sous une humidité relative de 65%. Les échantillons ont été ensuite immergés dans l'eau ordinaire à 27 C durant 2 minutes.Ils ont été retirés de l'eau essorés durant 10 secondes et enfin pesés, La caractéristique d'humidité absorbée a été calculée sur la base de la formule, (poids humide - poids conditionné) x 100 ( poids conditionné ) EXEMPLE 30 Le fil B de 40 deniers de l'exemple 1 présentant une torsion 1/2 z et un fil classique de nylon 6 de 30 deniers, 6 filaments à section ronde et ayant une torsion 1/2 Z (fil dit 30-6-1/2 8), ont été utilisés sur une machine classique à tricoter chaîne du type à 2 barres et de 28 de jauge, pour fabriquer un jersey modifié.Le fil B nouveau à filaments à section en Y suivant l'invention, était placé sur l'ensouple inférieure et le fil classique à filaments de section ronde, sur l'ensouple su supérieure, La barre avant avait un mouvement de jetée de 3s4/1S0 et la barre arrière de 1,0/1,2. La quantité normalisée de fil utilisé sur l'ensouple inférieure était de 147,3 cm et sur l'ensouple supérieure de 181,6 cmO Le jersey R été ensuite terminé de façon classique et imprimé.On a fabriqué également un jersey modifié dans les mimes conditions, en utilisant le fil E classique à filaments de section ronde aux lieu et place du fil B nouveau à filaments de section en Y suivant l'invention0 Le jersey modifié produit en utilisant le fil B nouveau de 40 deniers à filaments de section en Y suivant l'invention sur une seule des deux ensouples avait un toucher et un aspect texturés, un haut pouvoir couvrant, une excellente définition de dessin et un toucher soyeux attrayant, alors que le jersey modifié produit à partir du fil E classique de 40 deniers, à filaments de section ronde, et le fil de nylon 6, 30-6-1/2 # , avait un toucher savonneux non texturé et un aspect non texturé, lesquels sont habituels pour les fils à filaments de nylon à section classique ronde ou modifiée, moins de pouvoir couvrant et une-- moins bonne finition de dessin0 Cet exemple montre que l'existence d'une seule barre de fil nouveau à filament à section en Y suivant l'inven- tion dans une machine à tricoter à deux barres donne un tricot attrayant ayant un toucher et un aspect texturés, sans avoir besoin d'un traitement cotteux de texturation du fil. Les caractéristiques physiques des tricots du présent exemp-le-sont donnés par le tableau III ci-après : TABLEAU III Caractéristiques Tricot de comparai- Tricot fait à par Physiques son fait en fil E à tir de fil B nou section ronde et non veau dont les fi texturé. laments sont de i i section en Y sui vant l'invention et qui est non texturé. Rendement : en m2/kg de tissu 13,3 13,4 en g/m2 de tissu 76,0 74,5 épaisseur en mm 0,28 0,28 Perméabilité à l'air m3 d'air par minute (1) 19,7 14,8 m2 de tissu Pouvoir couvrant de contact (2) 74,2 76,5 Opacité, I k pouvoir couvrant de contact 0,985 1.02 g/m2 de tissu absorption d'humidité 194 195,7 en % pondéral d'humidité f t absorbée (3) Poids de volume emballés 1,365 1,105 équivalents de fil E et de(1)(2) (3) Voir tableau II - fil B en kG exemple 4 Le fil B de 40 deniers de l'exemple 1 présentant une torsion 1/2 Z, un fil de nylon 6 à - brins, de 20 deniers, monofilament, sans torsion (fil dit 2-20-1-00), et un fil de nylon 6, monobrin, de 20 deniers, monofilament, sans torsion (fil dit 201-00) ont été utilisés sur une machine classique à tricoter channe du type à 3 barres, et de 28 de jauge, pour fabriquer un tricot fantaisie 3 fils. Le fil de nylon 6, 2-20-1-00, a été placé sur l'ensouple inférieure, le fil B nouveau à filaments à section en Y suivant l'invention sur l'ensouple intermédiaire et le fil de nylon 6, 20-1-00, sur ltensouple supérieure. Le fil de nylon 6, 2-20-1-00, était enfilé plein dans la barre arrière.La barre avant avait un mouvement de jetée de O,t/2,1, la barre intermédiaire de 0,1/3,2 et la barre arrière de 1,2/1,0. La quantité normalisée de fil utilisée sur l'ensouple inférieure était de 106,7 cm, sur l'ensouple intermédiaire de 233,7 cm et sur l'ensouple supérieure de 138,4 cm. Le tricot a été ensuite terminé de façon classique. On a également produit un tricot fantaisie 3 fils dans les mêmes conditions, en utilisant le fil E classique à filaments de section ronde de l'exemple l aux lieu et place du fil B nouveau à filaments de section en Y suivant l'invention. Le tricot fantaisie 3 fils produit en utilisant le fil B nouveau de 40 deniers à filaments à section en Y suivant l'invention, avait un aspect et un toucher texturés et duvetés, un haut pouvoir couvrant, un toucher chaud attrayant et un haut degré le d'opacité, alors que/ tissu fantaisie 3 fils, produit en utilisant le fil B classique, de 40 deniers, à filaments à section ronde, avait un moindre degré de duveté, d'aspect et de toucher texturés, moins de pouvoir couvrant, moins d'opacité et un toucher savonneux, lesquels sont habituels pour les fils à filaments de nylon à section classique ronde ou modifiée. Cet exemple montre que le fil nouveau à filaments de section en Y suivant l'invention produit un tricot ayant un aspect et un toucher texturés et duvetés, sans avoir besoin d'un traitement coûteux de lainage du tissu. Les caractéristiques physiques des tricots du présent exemple sont données par le tableau IV ci-après TABLEAU IV tricot de comparaison Tricot fait à par Laractéristiques fait en fil E à tir de fil B nou physiques section ronde et non veau dont les fila texturé ments sont de section en Y sui vant l'invention et qui est non texturé Rendement :: en m2/kg de tissu 9,19 9,45 en g/m2 de tissu 109 106 Epaisseur en mm 0,63 0,76 Perméabilité à l'air m3 d'air par minute m2 de tissu (1) 10,0 6,20 Pouvoir couvrant de contact (2) 87,0 90,2 Opacité pouvoir couvrant de contact g/m2 de tissu 0,795 0,855 Absorption d'humidité en % pondéral d'humidité 182,5 201,6 absorbée (3) Poids de volumes emballés équivalents 1,365 1,105 de fil E et de fil B, en kg. (1), (2), (3) - Voir Tableau II Exemple 5 Le-fil B de 40 deniers de l'exemple 1 présentant une torsion 1/2 Z et un fil de nylon 6, à 2 brins, de 40 deniers, à 12 filaments, sensible à la teinture et présentant une torsion 1/2 Z (fil dit 2-40-12-1/2 Z) ont été utilisés sur une machine à tricoter classique du type à 2 barres, ou jauge 28, pour fabri quel un tricot chaîne 2 fils à mailles bloquées. Le fil B nou veau à filaments-à section en Y suivant l'invention était placé sur l'ensouple inférieure, alors que l'ensouple supérieure était garnie à la fois de fil B nouveau à filaments à section en Y suivant l'invention et de fil de nylon 6, 2-40-12-1/2 Z, -sensible à la teinture. La barre arrière a été enfilée plein au moyen du fil B de 40 deniers de l'exemple 1.La barre avant a été enfilée dans le motif suivant : un fil B de 40 deniers, un fil de nylon 6, 2-40-12-1/2 Z sensible à la teinture, un fi1-B de4'0 deniers et une passette vide. La barre avant avait un mouvement de jetée de o,i/i,o et la barre arrière de 3,4/1,0. La quantité normalisée de fil utilisée sur l'ensouple inférieure était de 203,2 cm et sur l'ensouple supérieure de 101,6 cm. Le tricot a été-ensuite terminé et teint de façon classique. On a produit également un tricot 2 fils à mailles bloquées dans les mêms conditions, en utilisant le fil B classique à filaments de section ronde de l'exem- ple 1 aux lieu et place du fil B nouveau à filaments de section en Y suivant l'invention. Le-tricot 2 fils à mailles bloquées} produit en utilisant le fil B nouveau de 40 deniers à filaments de se-ction en Y suivant l'invention1avait un toucher coton attrayant, tel que celui couramment rencontré en tricot chemise et qu'on peut également appeler toucher homme, un haut degré d'opacité, un haut degré de corps, un bon drapé et une bonne rétention de la forme.Ce tricot nouveau conservait les caractéristiques intéressantes du nylon comprenant résistance mécanique, facilité de blanchiment, et résistance à liusure, en plus des caractéristiques attrayantes mentionnées ci-dessuse Lé tricot e fils à mailles bloquéestproduit en utilisant le fil E classique de 40 deniers à filaments de section ronde, avait un toucher sec non attrayant, une faible opacité, un drapé médiocre, c'est-à-dire trop de rigidité, et un toucher savonneux, lesquels sont habituels pour les fils à filaments de nylon à section classique ronde ou niocife'e. Cet exemple montre que le fil nouveau à filaments de-section en Y suivant l'invention produit un tricot ayant un toucher coton attrayant, tel que celui couram- ment rencontré en chemiserie, ce que l'on n'avait encore jamais pu réaliser avec un fil de nylon. Les caractéristiques physiques des tricots du présent exemple sont données par le tableau V ci-après : TABLEAU V Caractéristiques Tricot de comparaison Tricot fait à fait en fil E à section partir de fil B physiques ronde et non texturé nouveau dont les filaments sont de section en Y suivant l'inven- tion et qui est non tOexturé Rendement en m2/kg de tissu 12,4 12,7 en g/m2 de tissu 80,5 77,5. Epaisseur en mm 0,23 0,28 Perméabilité à l'air m3 d'air par minute en m2 de tissu (1) 10,9 9,50 Pouvoir couvrant de contact (2) 82,6 88,4 Opacité 1,02 1,14 Pouvoir couvrant de contact g/m2 de tissu Absorption d'humidité en %-pondéral d'humidité absorbée (3) 130,6 217 Poids de volumes emballés 1,365 1,105 équivalents de fil E et de fil B, en kg (1), (2), (3) - voir tableau Il On a confectionné une chemise à partir du tricot 2 fils à mailles bloquées produit en utilisant le fil B nouveau de 40 deniers, à filaments de section en Y suivant l'invention. La chemise obtenue était de qualité comparable à cel-le d'un article en coton. Exemple 6 Le fil B de 40 deniers de l'exemple 1 présentant une torsion 1/2 Z, un fil de nylon 6 de 15 deniers, moIiolament, sans torsion (fil dit t5-1-00) et un fil de nylon 6 de 30 deniers, à 6 filaments, présentant une torsion 1/2 Z (fil dit 30-6-1/2 Z) ont été utilisés sur une machine classique à tricoter chaîne du type à 3 barres, de jauge 28, pour fabriquer un tricot fantaisie 3 fils. Le fil de nylon 6, 30-6-1/2 Z, était placé sur l'ensouple inférieure, le fil B nouveau à filaments de section en Y suivant l'invention était placé sur l'ensouple intermédiaire et le fil de nylon 6, 15-1-00, était placé sur l'ensouple supérieure. Le fil B nouveau de 40 deniers, à filaments de section en Y suivant l'invention était enfilé plein à la fois sur la barre arrière et la barre milieu.La barre avant avait un mouvement de jetée de 1,2/1,0, la barre milieu de 0,1/3,2 et la barre arrière de 0,0/2,2. La quantité normalisée de fil utilisée sur l'ensouple inférieure était de 49,5 cm, sur l'ensouple intermédiaire de 208, 3 cm et sur l'ensouple inférieure de 120,6 cm. Le tricot a été ensuite terminé de façon classique. On a également produit un tricot fantaisie 3 fils dans les mêmes conditions, en utilisant le fil E classique à filaments de -section ronde de l'exemple aux lieu et place du fil B nouveau à filaments de section en Y suivant l'invention. Le tricot fantaisie 3 fils, produit en utilisant le fil B nouveau de 40 deniers de filaments- de section en Y suivant l'in vention, était un tricot crêpé ayant un aspect et un toucher texturés rappelant ceux doux et laineux d'un crépon. Ce tricot avait un haut pouvoir couvrant, un haut degré de corps, un bon drapé, une bonne élasticité, alors que le tricot fantaisie 3 fils produit en utilisant le fil E classique à filaments de section ronde, avait une opacité médiocre, une élasticité médiocre, un pouvoir couvrant insuffisant, et se présentait comme un tricot "distordu" n'ayant pas suffisamment de corps pour cacher sa structure. Cet exemple montre que le fil nouveau à filaments de section en Y s@ivant l'invention est en mesure de produire un tricot crêpé ayant un aspect et un toucher texturés rappelant ceux doux et laineux d'un crêpon, sans avoir besoin d'un traitement coûteux de crêpage du tricot. Les caractéristiques physiques des tricots du présent exemple sont données par le tableau VI ci-après : TABLEAU VI Caractéristiques Tricot de comparaison Tricot fait à par fait en fil E à section tir de fil B nouphysiques ronde et non texturé veau dont les filaments sont de section en Y suivant l t invention et qui est non texturé Rendement en m2/kg de tissu 10,05 10,1 en g/m2 de tissu 99,5 98,5 Epaisseur en mm 0,43 0,51 Perméabilité à l'air m3 d'air par minute en m2 de tissu (1) 13,05 8,05 Pouvoir couvrant de contact (2) 89,9 92,0 Opacité Pouvoir couvrant de contact g/m2 de tissu 0,91 0,935 Absorption d'humidité en % pondéral d'humidité absorbée (3) 125,3 221 Poids de volumes emballés équivalents de fil E et de fil B, en kg 1,365 1,105 (1), (2), (3) - voir tableau I Exemple 7 Les fils C et F de 70 deniers de l'exemple t présentant une torsion 1/2 Z ont été texturés sur équipement normalisé à tube de frisage sous air comprimé, couramment utilisé pour les articles à mailles jetées. Ces fils à 2 brins, ainsi texturés, ont été utilisés séparément sur machine à tricoter circulaire à double penture, de marque "BENTLEY", ou jauge 18, pour fabriquer un tricot circulaire à mailles cloquées. Les tricots-.ont été ensuite teints et terminés.Le tricotproduit à partir du fil C nouveau de 70 deniers, à filaments de section en Y suivant l'invention, et qui a été texturé, s'avéra présenter un haut degré de corps, une bonne définition de dessin, un toucher sec et relativement crêpé, un haut pouvoir couvrant, un lustre particulier et attrqayant, alors que le tricot1 produit à partir du fil F claesique, de 70 deniers, à filaments de section ronde, et pareillement texturé, avait moins de corps, une moins bonne définition de dessin, un toucher moins sec et-moins crêpé, un moindre pouvoir couvrant. Les caractéristiques physiques des tricots du présent exemple sont données par le tableau VII ci-après : TABLEAU VII Caractéristiques Tricot de comparaison Tricot fait à physiques fait en fil F à section partir de fil C ronde et qui texturé nouveau dont les a été filaments sont de section en Y suivant l'in vention et qui a été texturé Rendement: en m2/kg de tissu 3,82 3,-68 en g/m2 de tissu 261 272 épaisseur, en mm 0,85 1,01 Perméabilité à l'air: m3 d'air par minute (1) 5,85 4,57 m2 de tissu Absorption d'humidité 243,2 337,7 en % pondéral d'humidité absorbée (3) (1), (3) -Voir Tableau II Exemple 8 Les fils D et G de 200 deniers de l'exemple î présentant une torsion 1/2 Z ont -été texturés sur équipement normalisé à faux retordage, couramment utilisé pour les articles à mailles jetées. Ces fils ainsi texturés ont été utilisés séparément sur la même machine tricoter circulaire que celle de l'exemple 7 pour fabriquer un tricot circulaire à mailles cloquées. Les tricots ont été ensuite teints et terminés.Le tricot produit à partir du fil D nouveau de 200 deniers, à filaments de section en Y suivant l'invention, et qui a été texturé, s'avéra présenter un haut degré de corps, une bonne definition de dessin, un toucher sec et relativement crêpé, un hautpouvoir couvrant, un lustre particulieret attrayant, alors que le tricot produit à partir du fil classique, de 200 deniers, à filaments de section ronde, et pareillement texturé, avait moins de corps, unemoins bonne définition de dessin, un toucher moins sec et moins crêpé, un moindre pouvoir couvrant. Les caractéristiques physiques des tricots du présent exemple sont données par le tableau IX ci-après TABLEAU VIII Caractéristiques Tricot de comparaison Tricot fait à physiques fait en fil G à sec- partir de fil tion ronde et qui a D nouveau été texturé dont les fila ments sont de section en Y suivant l'in vention et qui a été texturé Rendement: en m2/kg de tissu 2,41 24,3 en g/m2 de tissu 410 410 épaisseur, en mm 1,08 1,36 Perméabilité à l'aire m3 d'air par minute (1) 5,l0 faible m2 de tissu Absorption d'humidité 172X8 261,1 en % pondéral d'humidité absorbée (3) (i), (3) -Voir Tableau II Exemple 9 Le fil A de 40 deniers de l'exemple 1, présentant une torsion 5 1/2 Z a été utilisé pour fabriquer un tissu à armature toile ayant 60 fils au centimètre en chaîne et 43 fils au centimètre en trame. Le tissu ainsi produit à partir du fil À nouveau de 40 deniers (facteur de réduction de 45) suivant l'invention avait un haut degré de corps, un toucher sec et crêpé, et un haut pouvoir couvrant. Les exemples 7 et 8 montrent que les structures de tissus tricotés, obtenues en soumettant le fil à filaments de section en Y suivant l'invention à un traitement de texturationssdonne des effets encore plus accusés que ceux obtenus à partir du même fil non texturé. I1 doit être entendu que la présente invention ne se limite pas au type particulier de traitement de texturation indiqué aux exemples 7 et 8 et que d'autres traitements de même catégorie, tels que frisage par engrenage frisage au jet d'air, frisage sur arête de lame, etc., sont également du domaine de 1 ' inventione REVENDICATIONS 1. Filament de fin dentier en polymère synthétique et ayant une section pratiquement uniforme sur toute sa longueur, caractérisé en ce que cette section est constituée par trois languettes faisant corps par leur jonction et distribuées autour de celle-ci de fa çon pratiquement régulière, de façon à former une section pratiquement uniforme en forme de de.YF cette section ayant un rapport du rayon d'arrondi de pointe de languette au rayon du cercle circonscrit à la sections, et un rapport de la longueur de flanc rectiligne de languette au rayon dudit cercle circonscrit dont le point- figuratif est intérieur à la région de pourtour extérieur TUVW du diagramme de la Figure 2 des dessins annexés, et un facteur de réduction compris dans l'intervalle d'environ 2,7 à environ 5,0. 2; Filament conforme à la revendication 1, caractérisé en ce que ledit rapport du rayon d'arrondi de pointe de languette estcompris dans l'intervalle d'environ 0,12 à environ 0,2. 3, Filament conforme à la revendication 1, 'caractérisé en ce que ledit rapport de longueur de flanc rectiligne ae languette est compris dans l'intervalle environ 0,4 à environ 0,60 4. Filament conforme à la revendication 1, caractérisé en ce que ledit facteur de réduction est compris dans l'intervalle environ 2,8 à environ 3,3. 5. Filament conforme à la revendication 1, caractérisé en ce que ledit point figuratif est intérieur à la région de pourtour extérieur ABCW du diagramme de la figure 2 des dessins annexés0 60 Filament conforme à la revendication 5, caractérisé en ce que ledit point figuratif est intérieur à la région ddfinie par'l'arc de courbe D-E du diagramme de la figure 2 des dessins annexés et par les points dont l'ordonnée ne s'écarte pas de celles des points de mêmes abscisses de ladite courbe de plus de t 2%. 7. Filament conforme à la revendication 1, caractérisé en ce que ledit polymère synthétique est une polyamide, 8. Filament conforme à la revendication 7, caractérisé en ce que ladite polyamide est celle connue sous le nom de nylon 6. 9. Filament conforme à la revendication 1, caractérisé en ce que ledit polymère synthétique est un polyester. 10. Filament conforme à la revendication 9, caractérisé en ce que ledit polyester est du téréphtalate de polyéthylène. 11. Fil textile caractérisé en ce qu'il est constitué par des filaments conformes à la revendication 1. 12. Fil textile conforme à la revendication 1, caractérisé en ce qu'il est de denier dit fin pouvant aller jusqu'à environ 200. 13o Filament conforme à la revendication 1, caractérisé en ce que ledit rapport de rayon d'arrondi de pointe de languette est compris dans l'intervalle environ 0,12 à environ 0,2; ledit rapport de longueur de flanc de languette dans l'intervalle d'environ 0,4 à environ 0,6 et ledit facteur de réduction dans leintérvalle d'environ 2,8 à environ 3,3. 14. Fil textile caractérisé en ce qu'il est constitué par des filaments conformes à la revendication 13. 15. Fil textile conforme à la revendication 14, caractérisé en ce qu'il est constitué par'des filaments de denier dit fin pouvant aller jusqu'à environ 200. 16. Tissu tricoté caractérisé en ce qu'il est fait à partir de fil conforme à la revendication 11. 17. Tissu tissé caractérisé en ce qu'il est fait à partir de fil conforme à la revendication 11. 18. Tissu non tissé caractérisé en ce qu'il est fait à partir de fil conforme à la revendication 11. 19. Tissu tricoté fait à partir de fil conforme à la revendication 11 et caractérisé en ce qu'il a un toucher et un aspect texturés, un haut pouvoir couvrant, un haut degré de finition de dessin, et un toucher soyeux. attrayant. 20.. Tissu tricoté fait à partir de fil conforme à la revendication 11 et caractérisé en ce qutil a un toucher et un aspect texturés duvetés, un haut pouvoir couvrant, un haut degré d'opacité et un toucher chaud attrayant. 21. Tissu tricoté fait à partir de fil conforme à la revendication 11 et caractérisé en ce qu'il a un "toucher coton" attrayant, un haut degré de corps, un haut degré d'opacité, un bon drapé et une bonne rétention de forme. 22. - Chemise caractérisé en ce qu'elle est confectionnée-à partir d'un tissu conforme à la revendication 16. 23. Tissu. tricoté fait à partir de fil conforme à la revendication li et caractérisé en ce qu'il a la caractéristique d'un cre- pon, c'est à dire un aspect et un toucher texturés rappelant un crépon doux et laineux, et a en outre un haut pouvoir couvrant, un haut degré de corps, un bon drapé et une bonne élasticité. 24. Tissu tissé fait à partir de fil conforme à à la revendication 11 et caractérisé en ce qu'il a un haut degré de corps, un toucher sec et crtpé et un haut pouvoir couvrant. 25. Fil conforme à la revendication 11, caractérisé en ce qu'il a été soumis à un traitement de texturation. 260 Tissu tricoté fait à partir de fil conforme à la revendication 25, caractérisé en ce qu'il a un haut degré de corps, une bonne définition de dessin, un toucher sec et crêpé, un haut pouvoir cou vrant.